(57)【特許請求の範囲】
【請求項１】
無機材料を含む結晶系シリコン太陽電池の電極形成用導電性ペーストであって、無機材料が導電性粒子とガラスフリットとからなり、ガラスフリットが、ガラスフリット１００重量％中、ＰｂＯを７０〜９０重量％含み、Ａｌ２Ｏ３を含まない、導電性ペーストを用意する工程と、
結晶系シリコン基板の表面及び／又は裏面に、導電性ペーストを塗布する工程と、
焼成のピーク温度（Ｔｐ［℃］）から６００℃を差し引いた温度（Δ＝Ｔｐ−６００［℃］）と、６００℃以上での焼成時間（ｔ［秒］）との積の１／２の値である擬似積分値（Ｓ＝Δ・ｔ／２［℃・秒］）が、９５〜１１５０℃・秒となるような焼成温度及び焼成時間によって、塗布された導電性ペーストを焼成する工程とを含む、結晶系シリコン太陽電池の製造方法。
【請求項２】
導電性ペーストを焼成する工程において、焼成のピーク温度（Ｔｐ［℃］）が７００〜８５０℃であり、６００℃以上での焼成時間（ｔ［秒］）が１〜１２秒である、請求項１記載の製造方法。
【請求項３】
ガラスフリットが、ＰｂＯ及びＳｉＯ２からなる、請求項１又は２記載の製造方法。
【請求項４】
ガラスフリットが、ＰｂＯ、ＳｉＯ２及びＢ２Ｏ３からなり、ガラスフリットが、ガラスフリット１００重量％中、Ｂ２Ｏ３を０超〜５重量％含む、請求項１又は２記載の製造方法。
【請求項５】
導電性粒子１００重量％中、Ａｇの含有量が６０重量％以上である、請求項１〜４のいずれか１項記載の製造方法。
【請求項６】
ガラスフリットのガラス転移点が３５０〜４５０℃である、請求項１〜５のいずれか１項記載の製造方法。
【請求項７】
導電性ペーストを焼成する工程において、焼成のピーク温度（Ｔｐ［℃］）が７００〜８００℃である、請求項１〜６のいずれか１項記載の製造方法。
【発明の詳細な説明】
【技術分野】
【０００１】
本発明は、太陽電池の電極形成用導電性ペースト、特に単結晶シリコン又は多結晶シリコン等の結晶系シリコンを基板として用いた結晶系シリコン太陽電池の電極形成用導電性ペースト、その電極形成用導電性ペーストを用いる太陽電池の製造方法及びその製造方法によって製造される太陽電池並びに太陽電池モジュールに関する。
【背景技術】
【０００２】
単結晶シリコンあるいは多結晶シリコンを平板状に加工した結晶系シリコンを基板に用いた結晶系シリコン太陽電池は、近年、その生産量が大幅に増加している。これらの太陽電池は、発電した電力を取り出すための電極を有する。
【０００３】
一例として、結晶系シリコン太陽電池の断面模式図を図１に示す。結晶系シリコン太陽電池では、一般に、ｐ型結晶系シリコン基板４の光入射側である表面にｎ型拡散層（ｎ型シリコン層）３を形成する。ｎ型拡散層３の上には、反射防止膜２を形成する。さらに、スクリーン印刷法などによって導電性ペーストを用いて光入射側電極１（表面電極）のパターンを反射防止膜２上に印刷し、導電性ペーストを乾燥及び焼成することによって光入射側電極１が形成される。この焼成の際、導電性ペーストが反射防止膜２をファイアースルーすることによって、光入射側電極１は、ｎ型拡散層３に接触するように形成することができる。なお、ファイアースルーとは、絶縁膜である反射防止膜を導電性ペーストに含まれるガラスフリット等でエッチングし、光入射側電極１とｎ型拡散層３とを導通させることである。ｐ型シリコン基板４の裏面側からは光を入射させなくてもよいため、一般的に、裏面側のほぼ全面に裏面電極５を形成する。ｐ型シリコン基板４とｎ型拡散層３の界面にはｐｎ接合が形成される。太陽光等の光は、反射防止膜２及びｎ型拡散層３を透過して、ｐ型シリコン基板４に入射し、この過程で吸収され、電子−正孔対が発生する。これらの電子−正孔対は、ｐｎ接合による電界によって、電子は光入射側電極１へ、正孔は裏面電極５へと分離される。電子及び正孔は、これらの電極を介して、電流として外部に取り出される。
【０００４】
結晶系シリコン太陽電池において、変換効率等の太陽電池特性に及ぼす電極の影響は大きく、特に光入射側電極の影響は非常に大きい。この光入射側電極は、ｎ型拡散層との界面での接触抵抗が十分に低く、オーミックに電気的接触することが必要である。また、電極自体の電気抵抗も十分に低いことが必要であり、したがって、電極材料自体の抵抗（導体抵抗）が低いことも重要となる。また、生産性の向上及び長寿命化のためには、電極材料にはんだ付けされるインターコネクト用の金属リボンの接着強度が高いことがさらに重要である。
【０００５】
従来の太陽電池、特に結晶系シリコン太陽電池の電極形成には、導電性粒子、ガラスフリット、有機バインダ、溶剤及びその他の添加物を含む導電性ペーストが用いられている。導電性粒子としては、主に銀粒子を用いる。このような導電性ペーストを用いて製造される太陽電池の電極（コンタクト）の例として、例えば、特許文献１及び２には、所定の混合物（導電性ペースト）から製造される太陽電池コンタクトが開示されている。また、特許文献１及び２には、所定の混合物が、固体部分及び有機部分を含み、該固体部分が、約８５〜約９９重量％の銀成分及び約１〜約１５重量％のガラス成分を含み、該ガラス成分が、約１５〜約７５ｍｏｌ％のＰｂＯ、約５〜５０ｍｏｌ％のＳｉＯ２を含み、Ｂ２Ｏ３を含まないことを特徴とすることが記載されている。
【０００６】
また、特許文献３には、多結晶Ｓｉ太陽電池用の導電性ペーストにおいて、該ペーストに含まれる低融点ガラスの組成が、質量％でＳｉＯ２を１〜１０、Ｂ２Ｏ３を５〜１５、Ａｌ２Ｏ３を１〜１５、ＰｂＯを６８〜８９、ＣｕＯを０〜１０、ＴｉＯ２を０〜１０含むＳｉＯ２−Ｂ２Ｏ３−Ａｌ２Ｏ３−ＰｂＯ系低融点ガラスであることを特徴とする導電性ペーストが開示されている。
【先行技術文献】
【特許文献】
【０００７】
【特許文献１】特表第２００８−５２００９４号公報
【特許文献２】国際公開第２００６／０５５１２６号
【特許文献３】特開２００９−９９７８１号公報
【発明の概要】
【発明が解決しようとする課題】
【０００８】
結晶系シリコン太陽電池の生産量の増加に伴い、生産性の高い製造方法が求められている。また、結晶系シリコン太陽電池の製造コストを下げることも求められている。そのためには、結晶系シリコン太陽電池の各製造工程の単位時間当たりの生産量を向上することが求められている。しかしながら、結晶系シリコン太陽電池の電極を形成する工程において、従来の導電性ペーストを用いた場合には、電極と結晶系シリコン基板との間の接触抵抗を下げ、かつ電極と結晶系シリコン基板との間の高い接着強度を得るためには、一定時間以上の焼成時間を必要としている。結晶系シリコン太陽電池の電極の形成を、さらに短時間で行うことができれば、単位時間当たりの生産量を向上することができ、低コストで結晶系シリコン太陽電池を生産することができる。
【０００９】
そこで、本発明は、優れた太陽電池特性の結晶系シリコン太陽電池の電極の形成を、短時間で行うことのできる結晶系シリコン太陽電池の製造方法を得ることを目的とする。また、本発明は、優れた太陽電池特性を有しかつ低コストの結晶系シリコン太陽電池及び太陽電池モジュールを得ることを目的とする。
【課題を解決するための手段】
【００１０】
本願発明者らが鋭意努力をした結果、太陽電池の電極形成用導電性ペーストとして所定の組成のものを用い、所定の焼成条件を用いて導電性ペーストの焼成を行うことにより、電極形成の際の導電性ペーストの焼成時間を短時間で行うことができることを見出し、本発明に至った。
【００１１】
すなわち、本発明は、無機材料を含む結晶系シリコン太陽電池の電極形成用導電性ペーストであって、無機材料が導電性粒子とガラスフリットとからなり、ガラスフリットが、ガラスフリット１００重量％中、ＰｂＯを７０〜９０重量％含み、Ａｌ２Ｏ３を含まない、導電性ペーストを用意する工程と、結晶系シリコン基板の表面及び／又は裏面に、導電性ペーストを塗布する工程と、焼成のピーク温度（Ｔｐ［℃］）から６００℃を差し引いた温度（Δ＝Ｔｐ−６００［℃］）と、６００℃以上での焼成時間（ｔ［秒］）との積の１／２の値である擬似積分値（Ｓ＝Δ・ｔ／２［℃・秒］）が、９５〜１１５０℃・秒となるような焼成温度及び焼成時間によって、塗布された導電性ペーストを焼成する工程とを含む、結晶系シリコン太陽電池の製造方法である。本発明の結晶系シリコン太陽電池の製造方法を用いると、焼成時間が短時間であっても、優れた性能のものを得ることができる。そのため、単位時間当たりの太陽電池生産量を向上することができ、結晶系シリコン太陽電池を低コストで生産することができる。
【００１２】
本発明の製造方法の好ましい態様を以下に示す。本発明では、これらの態様を適宜組み合わせることができる。
（１）導電性ペーストを焼成する工程において、焼成のピーク温度（Ｔｐ［℃］）が７００〜８５０℃であり、６００℃以上での焼成時間（ｔ［秒］）が１〜１２秒である。このような焼成条件を用いることによって、良好な特性（ＦＦ特性）の結晶系シリコン太陽電池を得ることができる。
（２）ガラスフリットが、ＰｂＯ及びＳｉＯ２からなる。ガラスフリットがこのような組成であると、電極形成の際の導電性ペーストの焼成時間を短時間で行った場合でも、優れた太陽電池特性及び十分に高い接着強度を得ることができる。
（３）ガラスフリットが、ＰｂＯ、ＳｉＯ２及びＢ２Ｏ３からなり、ガラスフリットが、ガラスフリット１００重量％中、Ｂ２Ｏ３を０超〜５重量％含む。ガラスフリットがこのような組成であると、電極形成の際の導電性ペーストの焼成時間を短時間で行った場合でも、優れた太陽電池特性及び十分に高い接着強度を得ることを確実にできる。
（４）導電性粒子１００重量％中、Ａｇの含有量が６０重量％以上である。Ａｇを主成分とする導電性粒子を用いることにより、電極自体の抵抗（導体抵抗）を小さくすることができるので、オーミックロスの少ない優れた性能の太陽電池電極を得ることができる。
【００１３】
また、本発明は、上述の製造方法で製造される、結晶系シリコン太陽電池である。本発明の製造方法を用いるならば、優れ太陽電池特性の結晶系シリコン太陽電池を低コストで得ることができる。
【００１４】
また、本発明は、上述の結晶系シリコン太陽電池を含む太陽電池モジュールである。本発明の結晶系シリコン太陽電池を用いるならば、低コストで優れた性能の太陽電池モジュールを得ることができる。
【発明の効果】
【００１５】
本発明により、優れた太陽電池特性の結晶系シリコン太陽電池の電極の形成を、短時間で行うことのできる結晶系シリコン太陽電池の製造方法を得ることができる。また、本発明により、優れた太陽電池特性を有しかつ低コストの結晶系シリコン太陽電池及びその製造方法を得ることができる。
【図面の簡単な説明】
【００１６】
【図１】結晶系シリコン太陽電池の表面電極付近の断面模式図である。
【図２】導電性ペーストを焼成するときの焼成温度プロファイルを模擬的に示して、擬似積分値の計算方法を説明するための図である。
【図３】擬似積分値と、太陽電池特性（ＦＦ値）との関係を示す図である。
【発明を実施するための形態】
【００１７】
本発明は、優れた太陽電池特性を有しかつ低コストの結晶系シリコン太陽電池の製造方法に関する。本発明の結晶系シリコン太陽電池の製造方法では、太陽電池の電極形成用導電性ペーストとして所定の組成のものを用い、所定の焼成条件を用いて導電性ペーストの焼成を行うことにより、電極形成の際の導電性ペーストの焼成時間を短時間で行うことができるので、優れた太陽電池特性を有しかつ低コストの結晶系シリコン太陽電池を製造することができる。
【００１８】
本明細書において、「結晶系シリコン」は、単結晶シリコン及び多結晶シリコンを包含する。
【００１９】
また、「結晶系シリコン基板」とは、電気素子又は電子素子の形成のために、結晶系シリコンを平板状など、素子形成に適した形状に成形した材料のことをいう。結晶系シリコンの製造方法は、公知の方法を用いることができる。例えば、単結晶シリコンの場合にはチョクラルスキー法、多結晶シリコンの場合にはキャスティング法を用いることができる。また、その他の製造方法、例えばリボン引上げ法により作製された多結晶シリコンリボン、ガラス等の異種基板上に形成された多結晶シリコンなども結晶系シリコン基板として用いることができる。
【００２０】
また、「結晶系シリコン太陽電池」とは、結晶系シリコン基板を用いて製造された太陽電池のことをいう。
【００２１】
また、太陽電池特性を表す指標として、光照射下での電流−電圧特性の測定から得られる曲線因子（フィルファクター、以下、「ＦＦ」ともいい、フィルファクターの値を「ＦＦ値」という）を用いる。
【００２２】
最初に、本発明の結晶系シリコン太陽電池の製造方法に用いる導電性ペーストについて詳しく説明する。本発明の製造方法に用いる導電性ペーストは、無機材料を含む結晶系シリコン太陽電池の電極形成用導電性ペーストであって、無機材料が導電性粒子とガラスフリットとからなり、ガラスフリットが、ガラスフリット１００重量％中、ＰｂＯを７０〜９０重量％含み、Ａｌ２Ｏ３を含まない、導電性ペーストである。
【００２３】
本発明の製造方法に用いる導電性ペーストは、無機材料を含む結晶系シリコン太陽電池の電極形成用導電性ペーストである。一般的な導電性ペーストでは、導電性粒子、ガラスフリット及びその他の無機添加物を無機材料として含む。一方、本発明の製造方法に用いる導電性ペーストでは、無機材料は導電性粒子とガラスフリットとからなり、導電性粒子及びガラスフリット以外の無機材料、例えばＺｎＯ粒子等の無機添加物を含まないことに特徴がある。また、本発明の製造方法に用いる導電性ペーストは、有機バインダ、溶剤及びその他の有機材料を、必要に応じてさらに含むことができる。
【００２４】
本発明の製造方法に用いる導電性ペーストに含まれるガラスフリットは、ガラスフリット１００重量％中、ＰｂＯを７０〜９０重量％、好ましくは７０〜８９重量％、より好ましくは７０〜８５重量％含む。ガラスフリットがＰｂＯを所定量含むことにより、ガラスフリットのガラス転移点が低下して好ましい範囲（３５０〜４５０℃のガラス転移点）となり、電極形成の際の導電性ペーストの焼成時間を短時間で行うことができる。また、本発明の製造方法に用いる導電性ペーストに含まれるガラスフリットが、ＳｉＯ２をさらに含む場合には、ガラス転移点の制御の自由度が増すので、好ましいガラス転移点の範囲とすることが容易である。
【００２５】
本発明の製造方法に用いる導電性ペーストに含まれるガラスフリットは、ＰｂＯ及びＳｉＯ２からなることが好ましい。ガラスフリットがこのような組成であると、ガラスフリットのガラス転移点の低下を確実にすることができるので、電極形成の際の導電性ペーストの焼成時間を短時間で行うことを、より確実にできるためである。ＰｂＯ及びＳｉＯ２からなるガラスフリットの場合、ガラス転移点を３５０〜４５０℃とすることができる。なお、「ガラスフリットが、ＰｂＯ及びＳｉＯ２からなる」とは、不可避的に混入するその他の不純物成分を含むことを妨げるものではない。本発明の製造方法に用いる導電性ペーストに含まれる他のガラスフリットについても同様である。
【００２６】
本発明の製造方法に用いる導電性ペーストに含まれるガラスフリットは、ＰｂＯ、ＳｉＯ２及びＢ２Ｏ３からなり、ガラスフリットが、ガラスフリット１００重量％中、Ｂ２Ｏ３を０超〜５重量％含むことが好ましい。ガラスフリットがこのような組成であると、ガラスフリットのガラス転移点の低下を確実にすることができるので、電極形成の際の導電性ペーストの焼成時間を短時間で行うことを、さらに確実にできるためである。
【００２７】
本発明の製造方法に用いる導電性ペーストに含まれるガラスフリットには、Ａｌ２Ｏ３を含まない。ガラスフリットがＡｌ２Ｏ３を含む場合には、電極形成の際の導電性ペーストの焼成時間を短時間で行った場合に、太陽電池特性が低下することがあるためである。「Ａｌ２Ｏ３を含まない」とは、不可避的に混入するＡｌ２Ｏ３までも完全に含まないことを意味するものではなく、Ａｌ２Ｏ３を実質的に含まないことを意味する。すなわち、本発明の製造方法に用いる導電性ペーストに含まれるガラスフリットは、本発明の目的を妨げない範囲で、不可避的に混入するＡｌ２Ｏ３を含むことができる。具体的には、ガラスフリットは、Ａｌ２Ｏ３を数百ｐｐｍ程度含むことができ、好ましくはＡｌ２Ｏ３を５００ｐｐｍ以下、より好ましくはＡｌ２Ｏ３を１００ｐｐｍ以下含むことができる。Ａｌ２Ｏ３以外の不可避的に混入する成分についても同様である。
【００２８】
ガラスフリットの形状は特に限定されず、例えば球状及び不定形等のものから適宜選択して用いることができる。また、粒子寸法も特に限定されないが、作業性の点等から、粒子寸法の平均値（平均粒子寸法）は０．０１〜１０μｍの範囲が好ましく、０．０５〜１μｍの範囲がさらに好ましい。なお、粒子寸法とは、一粒子の最長の長さ部分の寸法をいう。
【００２９】
一般的に、微小粒子の寸法は一定の分布を有するので、すべての粒子が上記の粒子寸法である必要はなく、ガラスフリットの全粒子の積算値５０％の粒子寸法（Ｄ５０）が上記の粒子寸法の範囲であることが好ましい。
【００３０】
また、粒子寸法を、ＢＥＴ値（比表面積）を用いて規定することもできる。本発明の製造方法に用いる導電性ペーストに含まれるガラスフリットのＢＥＴ値は、０．１〜１０ｍ２／ｇであることが好ましい。
【００３１】
本発明の電極形成用導電性ペーストへのガラスフリットの添加量は、導電性粒子１００重量部に対し、０．１〜１０重量部とすることができ、好ましくは１〜５重量部とすることができる。
【００３２】
本発明の結晶シリコン系太陽電池の製造方法において、電極形成用導電性ペーストにＺｎＯが含まれる場合には、太陽電池特性（ＦＦ値）が低下し、ＦＦ値が０．７０未満となってしまう。そのため、本発明の電極形成用導電性ペーストは、不可避的に不純物として混入する以外のＺｎＯを含まないことが必要である。すなわち、本発明の電極形成用導電性ペーストは、ガラスフリット及びその他の無機添加物のいずれにも、不可避的に不純物として混入する以外のＺｎＯを含まない。この結果、本発明の結晶シリコン系太陽電池の製造方法によって製造された結晶シリコン系太陽電池の太陽電池特性（ＦＦ値）の低下を防止することができる。
【００３３】
また、本発明の製造方法に用いる導電性ペーストにおいては、導電性粒子１００重量％中、Ａｇの含有量が６０重量％以上であることが好ましい。Ａｇを主成分とする導電性粒子を用いることにより、電極の導体抵抗を小さくすることができるので、オーミックロスの少ない優れた性能の太陽電池電極を得ることができる。さらにオーミックロスの少ない優れた性能の太陽電池電極を得るために、導電性粒子１００重量％中のＡｇの含有量は、７０重量％以上であることがより好ましく、８０重量％以上であることがさらに好ましい。本発明の電極形成用導電性ペーストには、太陽電池電極の性能が損なわれない範囲で、銀以外の他の金属を含むことができる。ただし、特に優れた性能の太陽電池電極を得る点から、導電性粒子はＡｇからなることが特に好ましい。
【００３４】
導電性粒子の粒子寸法は、特に限定されない。粒子寸法は、一粒子の最長の長さ部分の寸法をいう。導電性粒子の粒子寸法は、作業性の点等から、０．０５〜２０μｍであることが好ましく、０．１〜５μｍであることがさらに好ましい。
【００３５】
一般的に、微小粒子の寸法は一定の分布を有するので、すべての粒子が上記の粒子寸法である必要はなく、全粒子の積算値５０％の粒子寸法（Ｄ５０）が上記の粒子寸法の範囲であることが好ましい。また、粒子寸法の平均値（平均粒子寸法）が、上記範囲にあってもよい。本明細書に記載されている導電性粒子以外の粒子についても同様である。
【００３６】
導電性粒子の粒子形状は、特に限定されない。粒子形状としては、例えば、球状及びリン片状から選択した１種以上を用いることができる。球状及びリン片状の形状の粒子の割合を制御することにより、導電性粒子の焼結性を制御することができる。
【００３７】
本発明の電極形成用導電性ペーストは、有機バインダ及び溶剤を含むことができる。有機バインダ及び溶剤は、導電性ペーストの粘度調整等の役割を担うものであり、いずれも特に限定されない。有機バインダを溶剤に溶解させて使用することもできる。
【００３８】
有機バインダとしては、セルロース系樹脂（例えばエチルセルロース、ニトロセルロース等）及び（メタ）アクリル系樹脂（例えばポリメチルアクリレート、ポリメチルメタクリレート等）等から選択した１種以上を用いることができる。有機バインダの添加量は、導電性粒子１００重量部に対し、０．５〜３０重量部とすることができ、好ましくは１〜５重量部とすることができる。
【００３９】
溶剤としては、アルコール類（例えばターピネオール、α−ターピネオール、β−ターピネオール等）及びエステル類（例えばヒドロキシ基含有エステル類、２，２，４−トリメチル−１，３−ペンタンジオールモノイソブチラート、ブチルカルビトールアセテート等）等から選択した１種以上を使用することができる。溶剤の添加量は、導電性粒子１００重量部に対し、０．５〜３０重量部とすることができ、好ましくは１０〜２５重量部とすることができる。
【００４０】
さらに、本発明の電極形成用導電性ペーストには、添加剤として、可塑剤、消泡剤、分散剤、レベリング剤、安定剤及び密着促進剤等から選択した１種以上を、必要に応じて配合することができる。これらのうち、可塑剤としては、フタル酸エステル類、グリコール酸エステル類、リン酸エステル類、セバチン酸エステル類、アジピン酸エステル類及びクエン酸エステル類等から選択した１種以上を用いることができる。
【００４１】
次に、本発明の製造方法に用いる電極形成用導電性ペーストの製造方法について説明する。
【００４２】
本発明の製造方法に用いる電極形成用導電性ペーストは、有機バインダ及び溶剤に対して、所定の導電性粒子及び所定のガラスフリットを添加し、混合し、分散することにより製造することができる。
【００４３】
混合は、例えばプラネタリーミキサーで行うことができる。また、分散は、三本ロールミルによって行うことができる。混合及び分散は、これらの方法に限定されるものではなく、公知の様々な方法を使用することができる。
【００４４】
次に、上述の電極形成用導電性ペーストを用いた結晶系シリコン太陽電池の製造方法について説明する。本発明の製造方法は、上述の導電性ペーストを用意する工程と、上述の導電性ペーストを塗布する工程と、塗布された上述の導電性ペーストを所定の条件で焼成する工程とを含む。
【００４５】
図１に、結晶系シリコン太陽電池の断面模式図を示す。図１に示す結晶系シリコン太陽電池は、光入射側（表面）に形成された表面電極１、反射防止膜２、ｎ型拡散層（ｎ型シリコン層）３、ｐ型シリコン基板４及び裏面電極５を有する。
【００４６】
本発明の結晶系シリコン太陽電池の製造方法は、上述の結晶系シリコン太陽電池の電極形成用導電性ペーストを用意する工程を含む。
【００４７】
上述のように、この電極形成用導電性ペーストは、無機材料を含み、無機材料が導電性粒子とガラスフリットとからなり、ガラスフリットが、ガラスフリット１００重量％中、ＰｂＯを７０〜９０重量％含み、Ａｌ２Ｏ３を含まない。結晶系シリコン太陽電池を製造する際に本発明の製造方法に用いる導電性ペーストを用いると、焼成時間が短時間であっても、低い接触抵抗及び高い接着強度を有する太陽電池電極を得ることができる。そのため、単位時間当たりの太陽電池生産量を向上することができ、結晶系シリコン太陽電池を低コストで生産することができる。
【００４８】
本発明の結晶系シリコン太陽電池の製造方法は、結晶系シリコン基板の表面及び／又は裏面に、上述の電極形成用導電性ペーストを塗布する工程を含む。
【００４９】
本発明の電極形成用導電性ペーストは、表面電極１及び裏面電極５のどちらを形成する場合においても用いることができる。すなわち、本発明の電極形成用導電性ペーストは、太陽電池用基板のｎ型シリコン上及びｐ型シリコン上の両方の電極形成用に用いることができる。本発明の電極形成用導電性ペーストを、単結晶シリコン又は多結晶シリコンの太陽電池用基板の表面電極１を形成するために用いる場合には、シリコン基板のｎ型シリコン層上に直接印刷してもよいし、ｎ型拡散層（ｎ型シリコン層）３上の反射防止膜２上に印刷することもできる。本発明の電極形成用導電性ペーストを、反射防止膜２上に印刷する場合には、後の焼成の際に導電性ペーストが反射防止膜２をファイアースルーし、ｎ型拡散層３上に表面電極１が形成される。
【００５０】
なお、高い光電変換効率を得るという観点から、結晶系シリコン基板の光入射側の表面には、ピラミッド状のテクスチャ構造を有することが好ましい。
【００５１】
結晶系シリコン太陽電池を製造するために、本発明の電極形成用導電性ペーストを、スクリーン印刷法等の方法により、表面にｎ型拡散層３を有する結晶系シリコン基板上、又はｎ型拡散層３上に形成された反射防止膜２上に、所定の電極パターンとなるように印刷する。
【００５２】
本発明の太陽電池の製造方法では、上述のように太陽電池用基板の表面に印刷した電極形成用導電性ペーストを、１００〜１５０℃程度の温度で数分間（例えば５分間）乾燥させることが好ましい。同様に、太陽電池用基板の裏面に対しても本発明の電極形成用導電性ペースト又はその他の導電性ペースト（例えば、アルミニウムを主成分とした導電性ペースト）をほぼ全面に印刷し、乾燥することができる。
【００５３】
本発明の結晶系シリコン太陽電池の製造方法は、焼成のピーク温度（Ｔｐ［℃］）から６００℃を差し引いた温度（Δ＝Ｔｐ−６００［℃］）と、６００℃以上での焼成時間（ｔ［秒］）との積の１／２の値である擬似積分値（Ｓ＝Δ・ｔ／２［℃・秒］）が、９５〜１１５０℃・秒となるような焼成温度及び焼成時間によって、塗布された導電性ペーストを焼成する工程を含む。焼成ピーク温度とは、導電性ペーストを焼成する際の焼成温度プロファイルにおける最大焼成温度のことをいう。
【００５４】
太陽電池用基板上に印刷された導電性ペーストの乾燥後、管状炉などの炉を用いて大気中で、擬似積分値（℃・秒）が、９５〜１１５０℃・秒となるような焼成温度及び焼成時間によって焼成することにより、光入射側の表面電極１及び裏面電極５を形成する。反射防止膜２上に本発明の電極形成用導電性ペーストを印刷した場合には、焼成中に高温のペースト材料、特にガラスフリットが反射防止膜２をファイアースルーするために、表面電極１とシリコン基板上のｎ型拡散層３を電気的に接続することができる。
【００５５】
「擬似積分値（℃・秒）」とは、導電性ペーストを焼成する際の温度の時間変化（焼成温度プロファイル）において、焼成のピーク温度（Ｔｐ［℃］）から６００℃を差し引いた温度（Δ＝Ｔｐ−６００［℃］）と、６００℃以上での焼成時間（ｔ［秒］）との積の１／２の値である。すなわち、擬似積分値とは、６００℃以上の焼成温度プロファイルを三角形で近似し、その三角形の面積を、時間−温度曲線の積分値と擬制したものである。例えば、図２に示す模擬的な焼成温度プロファイル（Ｐ１）の場合には、図２中の斜線で示す三角形の面積が擬似積分値（Ｓ［℃・秒］）に相当する。したがって、図２のＰ１の場合の擬似積分値は（Ｓ［℃・秒］）、
Ｓ＝Δ・ｔ／２［℃・秒］＝１００℃×１０秒／２＝５００℃・秒
のようにして計算することができる。
【００５６】
一般に、結晶系太陽電池の電極形成のための導電性ペーストを焼成は、時間−温度曲線の焼成ピークがスパイク状（急峻なピーク状）になるように行われる。したがって、上述の擬似積分値を用いるならば、結晶系太陽電池の電極形成のための導電性ペーストの焼成の際に、最も重要な部分である６００℃以上の焼成温度プロファイル（時間−温度曲線）を、適切に模擬することができる。
【００５７】
また、本願発明者らは、所定の導電性ペーストの焼成の際の擬似積分値が適切な範囲内である場合に、作製した太陽電池の太陽電池特性（ＦＦ値）が良好なものとなることを実験的に見出した。本発明の結晶系シリコン太陽電池の製造方法では、擬似積分値を９５〜１１５０℃・秒に制御することによって、低い接触抵抗及び高い接着強度の太陽電池電極を得るための焼成時間をより短時間とすることができる。なお、単位時間当たりの太陽電池生産量をより多くするために、擬似積分値が、１００〜１１００℃・秒であることが好ましく、１００〜１０００℃・秒であることがより好ましい。
【００５８】
本発明の結晶系シリコン太陽電池の製造方法では、導電性ペーストを焼成する工程において、焼成のピーク温度が７００〜８５０℃であることが好ましく、７００〜８００℃であることがより好ましい。焼成ピーク温度をこの範囲に制御することによって、低い接触抵抗及び高い接着強度の太陽電池電極を得るための焼成時間をさらに短時間とすることができる。
【００５９】
また、本発明の結晶系シリコン太陽電池の製造方法では、６００℃以上での焼成時間が１〜１０秒であることが好ましく、１〜５秒であることがより好ましい。このような条件で焼成を行うことにより、短時間の焼成時間でありながら、優れた太陽電池特性の結晶系シリコン太陽電池を得ることができる。そのため、単位時間当たりの太陽電池生産量を向上することができ、結晶系シリコン太陽電池を低コストで生産することができる。
【００６０】
本発明の製造方法では、電極形成用導電性ペーストの焼成時間が従来と比べて短時間である。従来のベルト方式焼成炉は、金属メッシュベルト上のシリコン基板を加熱する方式のため、加熱エネルギーがメッシュベルトの昇温に消費され、焼成時間の短縮には限界がある可能性がある。その場合には、メッシュベルトを有しない構造の焼成炉を用いることができる。具体的には、実施例で用いたＢＯＸ型引き抜き炉を用いることにより、焼成時間の短縮が可能である。
【００６１】
上述の本発明の製造方法で製造される結晶系シリコン太陽電池は、低い接触抵抗及び高い接着強度の太陽電池電極を得るための焼成時間をさらに短時間とすることができるため、従来のものと比べて低コストのものとなる。
【００６２】
上述の結晶系シリコン太陽電池の製造方法の説明では、図１に示す構造のものを例としたが、本発明の製造方法によって、それ以外の構造の太陽電池を製造することもできる。例えば、全裏面電極型（いわゆるバックコンタクト構造）や、光入射側電極を基板に設けた貫通孔を通じて裏面に導通させる構造の太陽電池の製造においても、本発明の電極形成用導電性ペーストを用いて電極を形成することができる。
【００６３】
また、ｐ型シリコン基板を用いた結晶系シリコン太陽電池を例に説明したが、ｎ型シリコン基板を用いた結晶系シリコン太陽電池の場合でも、拡散層を形成する不純物をリンなどのｎ型不純物からホウ素などのｐ型不純物へ変更し、ｎ型拡散層の代わりにｐ型拡散層を形成することが異なるだけで、同様のプロセスによって本発明の電極形成用導電性ペーストを用いた太陽電池を製造することができる。
【００６４】
本発明の結晶系シリコン太陽電池を用いて太陽電池モジュールを製造することができる。太陽電池モジュールとは、複数の太陽電池を適宜直列及び／又は並列に接続して所定の電流及び電圧を発電するようにし、ガラス板や封止材等を用いて耐環境性を有するようにした太陽光発電用のパネルである。本発明の電極形成用導電性ペーストを用いて太陽電池電極を形成することにより、インターコネクト用の金属リボンの太陽電池電極に対する接着強度が高くなるので、優れた太陽電池モジュール特性を有する長い寿命の太陽電池モジュールを得ることができる。
【００６５】
また、上述のように、本発明の結晶系シリコン太陽電池は低コストであるため、本発明は結晶系シリコン太陽電池を含む太陽電池モジュールも低コストのものを得ることができる。
【実施例】
【００６６】
以下、実施例により、本発明を具体的に説明するが、本発明はこれらに限定されるものではない。
【００６７】
＜導電性ペーストの材料及び調製割合＞
実験例に用いた導電性ペーストの組成は、下記のとおりである。
・導電性粒子    ：Ａｇ（１００重量部）
球状、ＢＥＴ値１．０〜１．２ｍ２／ｇ。
・有機バインダ  ：エチルセルロース（５重量部）。
・溶剤          ：ブチルカルビトール（５重量部）。
・ガラスフリット：表１又は表２に示す成分からなるガラスフリットを用いた。ガラスフリットの添加量は、導電性粒子１００重量部に対し５重量部とした。ガラスフリットのＢＥＴ値は、４．０〜５．０ｍ２／ｇとした。
【００６８】
次に、上述の所定の調製割合の材料を、プラネタリーミキサーで混合し、さらに三本ロールミルで分散し、ペースト化することによって導電性ペーストを調製した。
【００６９】
＜太陽電池用基板の試作＞
本発明の電極形成用導電性ペーストの評価は、調整した導電性ペーストを用いて太陽電池を試作し、その特性を測定することによって行った。太陽電池の試作方法は次のとおりである。
【００７０】
基板は、Ｂ（ボロン）ドープのＰ型Ｓｉ多結晶基板（基板厚み１８０μｍ）を用いた。基板サイズは、１５６ｍｍ×１５６ｍｍの正方形のものを用いた。
【００７１】
まず、上記基板に酸化ケイ素層約２０μｍをドライ酸化で形成後、フッ化水素、純水及びフッ化アンモニウムを混合した溶液でエッチングし、基板表面のダメージを除去した。さらに、塩酸と過酸化水素を含む水溶液で重金属洗浄を行った。
【００７２】
次に、この基板表面にウェットエッチングによってテクスチャ構造（凸凹形状）を形成した。具体的にはウェットエッチング法（水酸化ナトリウム水溶液）によってピラミッド状のテクスチャ構造を片面（光入射側の表面）に形成した。その後、塩酸及び過酸化水素を含む水溶液で洗浄した。
【００７３】
次に、上記基板のテクスチャ構造を有する表面に、オキシ塩化リン（ＰＯＣｌ３）を塗布した。この基板を、９５０℃の温度で３０分間の熱処理をすることにより、拡散法によって、リンを基板表面に拡散させ、約０．５μｍの深さのｎ型拡散層を形成した。ｎ型拡散層のシート抵抗は、５０Ω／□だった。
【００７４】
次に、ｎ型拡散層を形成した基板の表面に、プラズマＣＶＤ法によってシランガス及びアンモニアガスを用いて窒化ケイ素薄膜を約７０ｎｍの厚みに形成した。具体的には、ＮＨ３／ＳｉＨ４＝０．５の混合ガス１Ｔｏｒｒ（１３３Ｐａ）をグロー放電分解することにより、プラズマＣＶＤ法によって膜厚約６０ｎｍの窒化ケイ素薄膜（反射防止膜）を形成した。
【００７５】
このようにして得られた太陽電池用基板を、１５ｍｍ×１５ｍｍの正方形に切断して使用した。
【００７６】
光入射側（表面）電極用の導電性ペーストの塗布は、スクリーン印刷法によって行った。上述の基板の反射防止膜上に、膜厚が約２０μｍになるように２ｍｍ角バス電極部と１００μｍ幅フィンガー電極部とからなるパターンで印刷し、その後、１５０℃で約１分間乾燥した。なお、スクリーン印刷法に用いたスクリーンは、３２５メッシュ、ステンレス線径２０μｍ及び乳剤厚２０μｍのステンレスメッシュのスクリーンである。スクリーン印刷の条件は、スクリーンと基板との距離を１．８ｍｍ、印刷速度を２００ｍｍ／秒とした。その後、印刷した導電性ペーストを１５０℃で１分間、熱風乾燥炉で乾燥した。
【００７７】
次に、裏面電極用の導電性ペーストの印刷を、スクリーン印刷法によって行った。上述の基板の裏面に、アルミニウム粒子、ガラスフリット、エチルセルロース、溶剤を主成分とする導電性ペーストを１４ｍｍ角で印刷した。その後、印刷した導電性ペーストを１５０℃で１分間、熱風乾燥炉で乾燥した。乾燥後の裏面電極用の導電性ペーストの膜厚は約２０μｍであった。
【００７８】
上述のように導電性ペーストを表面及び裏面に印刷した基板を、ハロゲンランプを加熱源とするＢＯＸ型引き抜き炉（自作）を用いて、大気中で所定の条件により両面同時焼成した。従来のベルト方式焼成炉は、金属メッシュベルト上のシリコン基板を加熱する方式のため、加熱エネルギーがメッシュベルトの昇温に消費され、焼成の高速化には限界があった。そこで、本実験では、以下に述べるＢＯＸ型引き抜き炉を用いて焼成を行った。
【００７９】
ＢＯＸ型引き抜き炉とは、炉内寸法３０ｃｍ（幅）×３０ｃｍ（奥行き）×１５ｃｍ（高さ）の炉内に、集光型ハロゲンランプ等を配置した構造の炉であり、１２００℃程度まで加熱可能である。本実験に用いたＢＯＸ型引き抜き炉は、集光型ハロゲンランプを炉天井部及び炉底部に配置した構造を有するので、太陽電池基板を両面から加熱することが可能である。また、ＢＯＸ型引き抜き炉の前面に１ｃｍ×１５ｃｍのスリット状の開口部を設けられ、この開口部から太陽電池基板の出入を行うことができる。上述のように導電性ペーストを印刷し乾燥した太陽電池基板を、その基板の４辺をピンで支える構造を有するトレーに載せ、ＢＯＸ型引き抜き炉の開口部から瞬時に炉内へ挿入し、所定温度及び所定時間の焼成後、瞬時に引き抜く方法で焼成を行った。太陽電池基板の４辺をトレーのピンで支えることにより、焼成中の太陽電池基板から周囲への熱流出を低減することができる。前記トレー上には温度測定用のダミー太陽電池基板（寸法１５ｍｍ×１５ｍｍ）を配置し、その表面にφ０．５ｍｍの熱電対を固定して、焼成の際の太陽電池基板温度の時間変化を測定した。ＢＯＸ型引き抜き炉の開口部への基板の挿入及び引き抜き動作は、速度制御可能な自動挿入挿出装置によって行った。なお、本実験で用いたＢＯＸ型引き抜き炉は、開口部が一つだけ有する構造であったが、開口部を二つ設け、一つを入り口専用の開口部に、もう一つを出口専用の開口部とする構造とすることもできる。
【００８０】
＜擬似積分値＞
上述のようにダミー太陽電池基板を用いて太陽電池基板温度の時間変化を測定し、導電性ペースト焼成時の時間−温度曲線（焼成温度プロファイル）を得た。この曲線から、焼成のピーク温度（Ｔｐ［℃］）及び６００℃以上での焼成時間（ｔ［秒］）を読み取り、下記の式を用いて擬似積分値（Ｓ［℃・秒］）を算出した。
Ｓ（℃・秒）＝（Ｔｐ［℃］−６００［℃］）・ｔ（秒）／２
【００８１】
＜太陽電池特性の測定＞
太陽電池の電気的特性は、曲線因子（ＦＦ）を用いて評価した。曲線因子（ＦＦ）の測定は、次のように行った。すなわち、試作した太陽電池の電流−電圧特性を、ソーラーシミュレータ光（ＡＭ１．５、エネルギー密度１００ｍＷ／ｃｍ２）の照射下で測定し、測定結果から曲線因子（ＦＦ）を算出した。なお、試料は１０個作製し、測定値は１０個の平均値として求めた。
【００８２】
＜接着強度の測定＞
はんだ付けをした金属リボンの接着強度測定用の試料は以下のように作製し測定した。まず基板として、太陽電池特性測定用と同じ、反射防止膜付き１５ｍｍ角の太陽電池用基板を用いた。この基板表面のほぼ中央に、幅３ｍｍ、長さ１２ｃｍのはんだ付けパッドを所定の導電性ペーストを用いて印刷し、乾燥し、焼成して形成した。次に、インターコネクト用の金属リボンである銅リボン（幅１．５ｍｍ×全厚み０．１６ｍｍ、共晶はんだ［スズ：鉛＝６４：３６の重量比］を約４０μｍの膜厚で被覆）を、フラックスを用いてはんだ付けパッド上に２５０℃の温度で３秒間はんだ付けした。その後、リボンの一端に設けたリング状部をデジタル引張りゲージ（エイアンドディー社製、デジタルフォースゲージＡＤ−４９３２−５０Ｎ）によって基板表面に対して９０度方向に引っ張り、接着の破壊強度を測定することによって接着強度の測定を行った。なお、試料は１０個作製し、測定値は１０個の平均値として求めた。
【００８３】
＜実験１＞
表１に示すように、ペーストＡ〜Ｋとして示す成分及び添加量のガラスフリットを含む導電性ペーストを、太陽電池の表面電極形成用に用いて太陽電池を試作した。
【００８４】
実験１において、太陽電池作製の際の導電性ペーストの焼成は、すべて、ピーク温度が７７５℃、６００℃以上の焼成時間が５秒となるように、焼成温度及び焼成時間を制御して行った。したがって、焼成温度プロファイルから求めた擬似積分値は、４３７．５℃・秒だった。
【００８５】
表１に、実験１によって得られた太陽電池の太陽電池特性（曲線因子ＦＦの値）及び接着強度の測定結果を示す。表１から明らかなように、ガラスフリットが、ガラスフリット１００重量％中、ＰｂＯを７０〜９０重量％含む場合に、優れた太陽電池特性（ＦＦ値が０．７５以上）及び十分に高い接着強度（２．０Ｎ以上の接着強度）を得ることができた。また、実験１の結果から、ＰｂＯを７０〜８９重量％（７０重量％以上９０重量％未満）含む場合にも、優れた太陽電池特性（ＦＦ値が０．７５以上）及び十分に高い接着強度（２．０Ｎ以上の接着強度）を得ることができるといえる。
【００８６】
また、表１の結果から、ガラスフリットが、ＰｂＯ、ＳｉＯ２及びＢ２Ｏ３からなり、ガラスフリットが、ガラスフリット１００重量％中、ＰｂＯを７０〜９０重量％含み、Ｂ２Ｏ３を０超〜５重量％含む場合に、優れた太陽電池特性（ＦＦ値が０．７５以上）及び十分に高い接着強度（２．０Ｎ以上の接着強度）を得ることができた。
【００８７】
また、ペーストＫのように、ＰｂＯ及びＳｉＯ２からなるガラスフリットを用いた導電性ペーストの場合にも、優れた太陽電池特性及び十分に高い接着強度を得ることができた。
【００８８】
また、ペーストＡ及びペーストＩのように、ガラスフリットがＡｌ２Ｏ３を含む場合には、太陽電池特性が低下することが明らかになった。したがって、ガラスフリットはＡｌ２Ｏ３を含まないことが必要である。
【００８９】
【表１】
0005550881.tif 000002
【００９０】
表１中の記号は下記の値であることを意味する。
「ＦＦ」の欄
○：ＦＦ値が０．７５以上。
△：ＦＦ値が０．７０以上０．７５未満。
×：ＦＦ値が０．７０未満。
「接着強度」の欄
○：引張強度が４．０Ｎ以上。
△：引張強度が２．０Ｎ以上４．０Ｎ未満。
×：引張強度が２．０Ｎ未満。
【００９１】
＜実験２＞
表２に示すように、ペーストＢ−２、Ｃ−２、Ｅ−２、Ｇ−２及びＨ−２として示す成分及び添加量のガラスフリット並びに添加物としてＺｎＯを含む導電性ペーストを、太陽電池の表面電極形成用に用いて太陽電池を試作した。なお、ペーストＢ−２等は、表１に示すペーストＢ等のガラスフリットを含む導電性ペーストに対して、導電性粒子１００重量部に対して５重量部のＺｎＯをさらに加えたものである。また、実験２において、ペーストＢ−２等を用いた以外の条件は、実験１と同じとした。
【００９２】
表２に、得られた太陽電池の太陽電池特性（曲線因子ＦＦの値）及び接着強度の測定結果を示す。添加物としてＺｎＯを添加することによって太陽電池特性（曲線因子ＦＦの値）及び接着強度は低下した。この結果は、添加物としてＺｎＯを含む導電性ペーストの場合には、短時間の焼成プロファイルによる焼成は好ましくないことを示すものである。
【００９３】
【表２】
0005550881.tif 000003
【００９４】
表２中の「ＦＦ」及び「接着強度」の欄の記号の意味は、表１と同じである。
【００９５】
＜実験３＞
太陽電池の焼成の際に異なった焼成温度プロファイルを用いることにより、焼成の際のピーク温度、６００℃以上での焼成の温度及び時間を変化させ、擬似積分値と、得られた太陽電池特性（ＦＦ値）との関係を求めた。導電性ペーストは、表１に示すＥの組成のものを用いた。実験３の結果を表３及び図３に示す。
【００９６】
表３及び図３に示す結果から、擬似積分値が１００〜１１００℃・秒の範囲である場合に、良好な太陽電池特性が得られることがわかった。また、この結果から、擬似積分値が９５〜１１５０℃・秒である場合に、良好な太陽電池特性が得られるといえる。また、これらの良好な太陽電池特性であった太陽電池の金属リボンの接着強度は十分に高いことを確認した。なお、より優れた太陽電池特性を得ることを確実にするには、擬似積分値が１００〜１０００℃・秒であることがより好ましいといえる。
【００９７】
【表３】
0005550881.tif 000004
【符号の説明】
【００９８】
１  光入射側電極（表面電極）
２  反射防止膜
３  ｎ型拡散層（ｎ型シリコン層）
４  ｐ型シリコン基板
５  裏面電極
【図１】
0005550881.tif 000005
【図２】
0005550881.tif 000006
【図３】
0005550881.tif 000007